【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  合成繊維織物より成る製紙用ドライヤーカンバスであって、経糸に断面楕円形状のモノフィラメントをその長径方向がカンバス幅方向となる様に配設して用い、経糸充填率が１３０％〜１７５％の範囲内としたことを特徴とする製紙用ドライヤーカンバス。
【請求項２】  前記織物を構成する少なくとも一層の緯糸に乾熱収縮率の高いモノフィラメントを用いたことを特徴とする請求項１記載の製紙用ドライヤーカンバス。
【請求項３】  前記織物が、少なくとも接紙面側表面の経糸が長浮きする緯２重の斜文織組織から成る織成布であり、経糸に、短径×長径が０．２５ｍｍ〜０．３５ｍｍ×０．４０ｍｍ〜０．７０ｍｍの範囲内、短径と長径の比が０．３：０．４６〜１：２の範囲内にある断面楕円形状のモノフィラメントを用いたことを特徴とする請求項１又は２に記載の製紙用ドライヤーカンバス。
【請求項４】  接紙面側緯糸および反接紙面側緯糸が、それぞれ、直径が０．４ｍｍ〜０．８ｍｍの範囲内にある断面円形モノフィラメントであって、且つ、緯糸密度が１５本×２／２．５４ｃｍ〜４８本×２／２．５４ｃｍの範囲内にあることを特徴とする請求項３記載の製紙用ドライヤーカンバス。
【請求項５】  経糸および緯糸をポリエステルモノフィラメントを用いて織成し、カンバス厚さ方向の寸法低減率が８２．０％〜９０．０％の範囲内であり、且つ、カンバスの厚さが１．２３ｍｍ〜１．８ｍｍの範囲内であることを特徴とする請求項１〜４何れかに記載の製紙用ドライヤーカンバス。
【請求項６】  経糸および緯糸をＰＰＳモノフィラメントを用いて織成し、カンバス厚さ方向の寸法低減率が８４．０％〜９２．０％の範囲内であり、且つ、カンバスの厚さが１．２６ｍｍ〜１．８５ｍｍの範囲内であることを特徴とする請求項１〜４何れかに記載の製紙用ドライヤーカンバス。
【請求項７】  前記織物が、少なくとも接紙面側表面の経糸が長浮きする緯１重の斜文織組織から成る織成布であり、経糸に、短径×長径が０．２５ｍｍ〜０．３５ｍｍ×０．４０ｍｍ〜０．７０ｍｍの範囲内、短径と長径の比が０．３：０．４６〜１：２の範囲内にある断面楕円形状のモノフィラメントを用いたことを特徴とする請求項１〜２何れかに記載の製紙用ドライヤーカンバス。
【請求項８】  緯糸が、それぞれ、直径が０．６ｍｍ〜１ｍｍの範囲内にある断面円形モノフィラメントであって、且つ、緯糸密度が１５本／２．５４ｃｍ〜３５本／２．５４ｃｍの範囲内にあることを特徴とする請求項７記載の製紙用ドライヤーカンバス。
【請求項９】  経糸および緯糸をポリエステルモノフィラメントを用いて織成し、カンバス厚さ方向の寸法低減率が９０．５％〜９５．０％の範囲内であり、且つ、カンバスの厚さが１．０ｍｍ〜１．６１ｍｍの範囲内であることを特徴とする請求項１、２、７及び８何れかに記載の製紙用ドライヤーカンバス。
【請求項１０】  経糸および緯糸をＰＰＳモノフィラメントを用いて織成し、カンバス厚さ方向の寸法低減率が９３．６％〜９７．０％の範囲内であり、且つ、カンバスの厚さが１．０３ｍｍ〜１．６５ｍｍの範囲内であることを特徴とする請求項１、２、７及び８何れかに記載の製紙用ドライヤーカンバス。
【手続補正２】
【補正対象書類名】明細書
【補正対象項目名】０００３
【補正方法】変更
【補正の内容】
【０００３】
一般にモノフィラメントは紡績糸やフィラメント糸に比して柔軟性に劣るため、経糸と緯糸の交差点で織物表面に経糸の凸部、即ちナックル部を生じ、この硬いナックル部が湿紙を強くシリンダーに圧接するので高い表面性を求められる上質紙等ではマーク欠点を発生し問題となる場合が有った。このため出願人らは、ドライヤーカンバスに加熱下で相当の高圧力を作用させて円形断面の太い糸を扁平断面にしてナックル部を扁平化させたり（特開昭５８−４１９９２号公報）、円形断面の糸の織りなすナックル部を研磨することによって平坦化させて（実開昭５７−５６７９８号公報）解決を計ってきたが、加熱下で高い加圧力を発生させる設備を必要としたり、研磨した経糸表面の粗面に紙粉や填料などの汚れが付着しやすく防汚性に劣る問題が有った。
【手続補正３】
【補正対象書類名】明細書
【補正対象項目名】００１６
【補正方法】変更
【補正の内容】
【００１６】
すなわち、本発明は、合成繊維織物より成る製紙用ドライヤーカンバスであって、経糸に断面楕円形状のモノフィラメントをその長径方向がカンバス幅方向になる様に配設して用い、経糸充填率が１３０％〜１７５％の範囲内としたことを特徴とする。
【手続補正４】
【補正対象書類名】明細書
【補正対象項目名】００１８
【補正方法】変更
【補正の内容】
【００１８】
加えて、本発明は、前記織物が、少なくとも接紙面側表面の経糸が長浮きする緯２重の斜文織組織から成る織成布であり、経糸に、短径×長径が０．２５ｍｍ〜０．３５ｍｍ×０．４０ｍｍ〜０．７０ｍｍの範囲内、短径と長径の比が０．３：０．４６〜１：２の範囲内にある断面楕円形状のモノフィラメントを用いたことを特徴とする。
【手続補正５】
【補正対象書類名】明細書
【補正対象項目名】００２２
【補正方法】変更
【補正の内容】
【００２２】
更に、本発明は、前記織物が、少なくとも接紙面側表面の経糸が長浮きする緯１重の斜文織組織から成る織成布であり、経糸に、短径×長径が０．２５ｍｍ〜０．３５ｍｍ×０．４０ｍｍ〜０．７０ｍｍの範囲内、短径と長径の比が０．３：０．４６〜１：２の範囲内にある断面楕円形状のモノフィラメントを用いたことを特徴とする。
【手続補正６】
【補正対象書類名】明細書
【補正対象項目名】００３５
【補正方法】変更
【補正の内容】
【００３５】
本発明の実施に当たっては、経糸の断面楕円形の断面寸法を、短径×長径が０．２５ｍｍ〜０．３５ｍｍ×０．４０ｍｍ〜０．７０ｍｍの範囲内、短径と長径の比が０．３：０．４６〜１：２の範囲内とする。１：２を上限とするのは、カンバス幅方向での経糸本数が減少して製織時および使用時の経糸当たりの張力負担が過大となるのを回避するためである。モノフィラメントを経糸及び緯糸に用いたドライヤーカンバスでは、マルチフィラメント糸や紡績糸から成るものに比べてクッション性が劣るため、使用時の経糸方向のテンションをそれらカンバスよりも高めに設定して、湿紙との密着性を向上させ湿紙の乾燥効率を高める傾向にあり、また抄紙機乾燥部へギヤレスドライヤーが配設される場合もあり、このような場合、カンバスへの張力負荷ｍａｘ３ｋｇ／ｃｍを基準にするが、経糸の摩耗および熱劣化に対応して安定な操業と耐久性を確保するためには、経糸当たりの張力負担が少なくなる様に配慮することが必要である。一方、断面楕円形状のモノフィラメントの有するカンバス幅方向の平坦さを有効に発揮させるため、短径と長径の比は０．３：０．４６を下限とする。
【手続補正７】
【補正対象書類名】明細書
【補正対象項目名】００４１
【補正方法】変更
【補正の内容】
【００４１】
本発明では、経糸に断面楕円形状のモノフィラメントを用いて、経糸充填率を１３０％〜１７５％の範囲内と高くするため、上記緯糸密度の設定範囲と相俟って、良好な表面平滑性と広い通気度範囲を有すると同時に、カンバス幅方向の剛性を確保することが出来る。すなわち、高い経糸充填率と高い緯糸密度により、従来よりも更に低い通気度が実現可能となる。また、高い通気度範囲を得るために低い緯糸密度をとる場合にも、経糸充填率が高いため、表面平滑性を良好に維持できる。
【手続補正８】
【補正対象書類名】明細書
【補正対象項目名】０１２０
【補正方法】変更
【補正の内容】
【０１２０】
【表７】
2002155489.tif 000001
【手続補正９】
【補正対象書類名】明細書
【補正対象項目名】０１２３
【補正方法】変更
【補正の内容】
【０１２３】
【発明の効果】
本発明に因れば、合成繊維織物より成る製紙用ドライヤーカンバスにおいて、経糸に断面楕円形状のモノフィラメントをその長径方向がカンバス幅方向となる様に配設して用い、経糸充填率が１３０％〜１７５％という高い範囲内としたので、更には、織物を構成する少なくとも一層の緯糸に乾熱収縮率の高いモノフィラメントを用いたので、例えば上質紙や塗工用原紙の抄紙のような高度な品位水準が要求される用途において好適に使用でき、それら用途の抄紙機乾燥部のうち湿紙水分率の比較的高い前群において特に好適に使用できる極めて良好な表面平滑性と経糸方向での柔軟性を有し、且つ、緯糸方向の充分な剛性を兼ね備えた製紙用ドライヤーカンバスを実現することが出来る。